Способ изготовления декоративных фигур
METHOD FOR MAKING DECORATIVE FIGURES

Известен аналог создание скульптур из стеклопластика и искусственного (декоративного) газона в описание изобретения к патенту №2696786, МПК В44С 3/06, от 06.08.2019 опубл. 06.08.2019, с применением матриц, полуформ, матрица может состоять из нескольких частей, нанесение материала на основе стекловолокна, пропитанного полимерной смолой, в несколько слоев, в зависимости от требований к прочности, оклеивание декоративным синтетическим искусственным газоном.
2. Способ по п. 1 отличается изготовлением скульптуры на основе матрицы из пенопласта или монтажной пены, при этом матрица вырезается из пенопласта или монтажной пены в виде скульптуры, покрывается защитным слоем, наносится материал на основе стекловолокна пропитанного полимерной смолой, в несколько слоев, в зависимости от требований к прочности, оклеивание декоративным синтетическим, искусственным газоном.
Недостатки: недолговечность, неустойчивость.
Известен наиболее близкий аналог объемная скульптура в описание изобретения к патенту №2423243, МПК В44С 3/06, от 07.08.2009, опубл. 20.02.2011, содержащая брусья с закрепленными элементами, выполненными шероховатыми и с углублениями и оболочкой, отличающаяся тем, что закрепленные элементы каркаса изготавливают из титановой проволоки или титановых полос и соединяют с оболочкой из титановой проволоки с помощью аргонно-дуговой сварки.
2. Объемная скульптура по п. 1, отличающаяся тем, что изделие подвергают электродуговой полировке при помощи аргонно-дуговой сварки.
Недостатки: легкий и пластичный материал титан может вызывать деформацию фигуры.
Технический результат: долговечность декоративной фигуры, включающую антивандальность, устойчивость, прочность.
Технический результат в способе изготовления декоративных фигур, включающем изготовление каркаса 7 изделия, установку проволоки 8 на каркас 7 и сварку ее между собой в виде ячеек, установку основания для крепления к грунту, грунтовку изделия, покраску изделия, покрытие искусственным газоном 4, закрепление изделия на поверхности, достигается за счет того, что каркас 7 изготавливают из металлопрофиля и труб из стали, которые сваривают между собой, в качестве основания используют установочную раму 1, которую сваривают из металлопрофиля, на ее основу приваривают каркас 7 изделия, а по углам установочной рамы 1 приваривают вертикальные трубки 2, изделие обрабатывают пескоструем, с применением абразива фракцией 0.6-0.8 мм, изделие сушат после грунтовки не менее 20 минут, наносят автомобильную краску, после чего сушат изделие, заполняют изделие пенополиуретаном 6, обрезают и шлифуют застывший пенополиуретан 6 наждачной бумагой зернистостью от 60 до 140 мкм, накладывают на внешнюю поверхность изделия листы стеклоткани 5, дополнительно закрепляют, обрабатывают смолами, сушат изделие, а затем наносят клей на нарезанный искусственный газон 4, прикладывают искусственный газон 4 к изделию стык в стык, в одном направлении ворса и закрепляют его, изготавливают колышки 3 из арматуры, причем один конец арматуры обрезают под углом 45°, а на другой конец арматуры приваривают шайбу, каждый колышек 3 зачищают, обезжиривают, грунтуют, красят, закрепляют готовую фигуру на поверхности с помощью колышков 3, вставленных в вертикальные трубки 2 установочной рамы 1.
Легкие и пластичные материалы, используемые в аналогах в качестве каркаса, такие как алюминий или титан могут вызывать деформацию фигуры при монтаже, перевозке и эксплуатации.
В аналоге №2696786 невозможно сделать большую фигуру, так как монтажная пена или пенопласт в качестве основы будут деформироваться под своим весом, скульптура не будет прочной и устойчивой.
Заявляемый способ позволяет достичь долговечность декоративной фигуры, включающую антивандальность, устойчивость, прочность.
Заявляемый способ изготовления декоративных фигур поясняется чертежами, где на
Фиг. 1 изображена рама с вертикальными трубками и колышками;
Фиг. 2 изображена фигура в разрезе;
Фиг. 3 изображена установленная фигура, закрепленная колышками.
2
Способ изготовления декоративных фигур включает в себя изготовление каркаса 7, состоящего из металлопрофиля и труб из стали, которые сваривают между собой. Установку стальной проволоки 8 на каркас 7 и сварку ее между собой в виде ячеек не менее 5×5 см. Установку основания для крепления к грунту или другим поверхностям. В качестве основания могут использоваться пластины или установочная рама 1 с вертикальными трубками 2 в зависимости от габаритов фигуры. Пластины с отверстием диаметром от 15 до 20 мм приваривают к каркасу 7, или изготавливают установочную раму 1 с вертикальными трубками 2. Установочную раму 1 сваривают из профиля 20×40×2 мм или 20×20×2 мм после этого на ее основу приваривают каркас 7 изделия и по углам установочной рамы 1 приваривают трубки 2 в вертикальном положении диаметром от 15 до 20 мм. Обработку изделие пескоструем в течение от 20 до 180 минут для увеличения адгезии за счет придания поверхностям большей степени шероховатости. В качестве абразива применяют купершлак, фракцией 0.6-0.8 мм. Грунтовку изделия с помощью краскопульта. Сушку изделия в сушильной камере в течение 20 минут при температуре 40-60°С, в случае отсутствия сушильной камеры, изделие сушат при температуре от 15°С в течение 24 часов. Нанесение на изделие автомобильной краски в два слоя с помощью краскопульта. Сушку каждого слоя краски в сушильной камере при температуре 40-60°С в течение от 20 до 50 минут, в случае отсутствия сушильной камеры, изделие сушат при температуре от 15°С в течение 24 часов. Заполнение изделия пенополиуретаном 6 с помощью пистолета при температуре от +10 до +35°С. Количество этапов заполнения зависит от сложности и размера фигуры. Если этапов несколько, то интервал между заполнением составляет в среднем 60 минут. Обрезание и шлифовку изделия наждачной бумагой зернистостью от 60 до 140 мкм застывшего пенополиуретана 6 в соответствии с эскизом модели. Закрепление на поверхности изделия листов стекломата 5, размером 20×20 см, с содержанием материала не менее 300 г/м, пропитанных эпоксидными или полиэфирными смолами с катализатором в объеме 2%, которые прижимают и разглаживают кистью, выгоняя воздух между поверхностью изделия и стекломата 5. Возможно закрепление на поверхности изделия листов стеклоткани 5 следующим образом: на подготовленные поверхности вершины изделия накладывают листы стеклоткани 5, дополнительно закрепляют скобами строительного степплера или гвоздями, после закрепления стеклоткань 5 обрабатывают эпоксидными или полиэфирными смолами с катализатором в объеме 2% с помощью кисти, по меньшей мере в 1 слой. Сушку изделия в течение 7 мин при обработке полиэфирной смолой или до 5 суток при обработке эпоксидной смолой. Покрытие изделия листами стекломата или стеклоткани 5, до тех пор, пока вся фигура не будет покрыта и пропитана, причем каждый слой листов сушат не менее 7 минут. Предварительное раскатывание искусственного газона 4 из рулона, чтобы ворс принял естественный изгиб. Нарезание газона 4 на куски, размеры которых определяются сложностью и размером фигуры, нанесение полимерного клея по всей площади наклеиваемого газона, прикладывание кусков газона к изделию стык в стык, в одном направлении ворса и закрепление их с помощью скоб, гвоздей или саморезов. Прикрепление шильдика на изделие и декоративных элементов. Изготовление колышков 3 из арматуры 12 мм, высотой 60 см. Один конец арматуры обрезают под углом 45 градусов с помощью отрезной машинки, на второй конец арматуры приваривают усиленную шайбу для фиксации изделия, колышек 3 зачищают, обезжиривают, грунтуют автомобильной грунтовкой, красят автомобильными красками. Закрепление изделия - декоративной фигуры на поверхности с помощью колышков 3, вставленных в вертикальные трубки 2 установочной рамы 1.
Пример 1.
Для фигуры «динозавр» изготавливают каркас 7, состоящий из металлопрофиля и труб из стали, которые сваривают между собой.
Устанавливают проволоку 8 на каркас 7 и сваривают ее между собой в виде ячеек 5×5 см.
Изготавливают основание для крепления к грунту - установочную раму 1, сваренную из профиля 20×40×2 мм. По углам рамы 1 приваривают трубки 2 в вертикальном положении диаметром 20 мм, а на ее основу приваривают каркас 7 изделия.
Обрабатывают изделие пескоструем в течение 30 минут для увеличения адгезии за счет придания поверхностям большей степени шероховатости. В качестве абразива применяют купершлак, фракцией 0.6 мм.
Грунтуют изделие с помощью краскопульта.
Сушат изделие в сушильной камере в течение 20 минут при температуре 40°С.
Наносят автомобильную краску в два слоя с помощью краскопульта.
Сушат в сушильной камере при температуре 50°С в течение 30 минут.
Заполняют изделие пенополиуретаном 6 с помощью пистолета при температуре +22°С в два этапа с интервалом 60 минут.
Обрезают ножом и последовательно шлифуют наждачной бумагой зернистостью 40 мкм, 80 мкм, 140 мкм застывший пенополиуретан 6 в соответствии с эскизом модели.
2
Закрепляют на поверхности верхней части изделия листы стекломата 5, размером 20×20 см с содержанием материала 300 г/м, пропитанные полиэфирной смолой с катализатором в объеме 2%, прижимают и разглаживают кистью, выгоняя воздух между поверхностью изделия и стекломата 5.
Сушат изделие в течение 7 мин.
Покрывают нижнюю часть изделия листами стекломата 5.
Сушат изделие в течение 7 мин.
Предварительно раскатывают искусственный газон 4 из рулона, чтобы ворс принял естественный изгиб.
Нарезают газон 4 на куски, наносят полимерный клей по всей площади наклеиваемого газона 4, прикладывают куски газона 4 к изделию стык в стык, в одном направлении ворса, и дополнительно закрепляют скобами строительного степлера.
После обшивки изделия - декоративной фигуры газоном 4 к ней прикрепляют шильдик.
Изготавливают колышки 3 из арматуры 12 мм, высотой 60 см. Один конец арматуры обрезают под углом 45 градусов, на второй конец арматуры приваривают усиленную шайбу для фиксации изделия, колышки зачищают, обезжиривают, грунтуют автомобильной грунтовкой, красят автомобильными красками. Готовую декоративную фигуру после транспортировки закрепляют на территории заказчика на поверхности с помощью колышков 3, вставленных в вертикальные трубки 2 установочной рамы 1.
Пример 2.
Для фигуры «скейтер» изготавливают каркас 7, состоящий из металлопрофиля и труб, которые сваривают между собой.
Устанавливают проволоку 8 на каркас 7 и сваривают ее между собой в виде ячеек 5×5 см.
Изготавливают основание для крепления к грунту - установочную раму 1, сваренную из профиля 20×40×2 мм. По углам рамы 1 приваривают трубки 2 в вертикальном положении диаметром 20 мм, а на ее основу приваривают каркас 7 изделия.
Обрабатывают изделия пескоструем в течение 30 минут для увеличения адгезии за счет придания поверхностям большей степени шероховатости. В качестве абразива применяют купершлак, фракцией 0.8 мм.
Грунтуют изделие с помощью краскопульта.
Сушат изделие в сушильной камере в течение 20 минут при температуре 40°С.
Наносят автомобильную краску в два слоя с помощью краскопульта.
Сушат в сушильной камере при температуре 50°С в течение 30 минут.
Заполняют изделие пенополиуретаном 6 с помощью пистолета.
Обрезают ножом и последовательно шлифуют наждачной бумагой зернистостью 40 мкм, 80 мкм, 140 мкм застывший пенополиуретан 6 в соответствии с эскизом модели.
2
На подготовленные поверхности вершины изделия накладывают листы стеклоткани 5, размером 20×20 см с содержанием материала 300 г/м, закрепляют скобами строительного степплера, после закрепления стеклоткань 5 обрабатывают эпоксидными смолами с катализатором в объеме 2% с помощью кисти в 2 слоя.
Покрывают нижнюю часть изделия листами стеклоткани 5.
Сушат изделие в течение 4 суток.
Предварительно раскатывают искусственный газон 4 из рулона, чтобы ворс принял естественный изгиб.
Нарезают газон 4 на куски, наносят полимерный клей по всей площади наклеиваемого газона 4, прикладывают куски газона 4 к изделию стык в стык, в одном направлении ворса и закрепляют саморезами с помощью шуруповерта.
Прикрепляют шильдик на изделие.
Изготавливают колышки 3 из арматуры 12 мм, высотой 60 см. Один конец арматуры обрезают под углом 45 градусов, на второй конец арматуры приваривают усиленную шайбу для фиксации изделия, колышки зачищают, обезжиривают, грунтуют автомобильной грунтовкой, красят автомобильными красками.
Готовое изделие - декоративную фигуру после транспортировки закрепляют на территории заказчика на поверхности с помощью колышков 3, вставленных в вертикальные трубки 2 установочной рамы 1.
Заявляемый способ изготовления декоративных фигур позволит достичь долговечность декоративной фигуры, включающую антивандальность, устойчивость, прочность.